(57)【要約】【課題】モアレ現象を防止し、視認性を大きく向上することができるとともに、液晶表示装置から伝達されるノイズを効果的に遮断するタッチパネル及びその製造方法を提供する。【解決手段】本発明によるタッチパネルは、基板１００と、基板１００上に形成され、画素領域１０１を定義するブラックマトリックス１１０と、ブラックマトリックス１１０上に形成される第１電極１２０と、基板１００上の画素領域１０１に形成されるカラーフィルタ層１３０と、カラーフィルタ層１３０上に形成される第２電極１５０と、を含むものである。【選択図】図１
2014038582.tif 000002
【特許請求の範囲】
【請求項１】
基板と、
前記基板上に形成され、画素領域を定義するブラックマトリックスと、
前記ブラックマトリックス上に形成される第１電極と、
前記基板上の前記画素領域に形成されるカラーフィルタ層と、
前記カラーフィルタ層上に形成される第２電極と、を含むタッチパネル。
【請求項２】
前記第１電極は、細線に形成される請求項１に記載のタッチパネル。
【請求項３】
前記第２電極は、面状に形成される請求項１に記載のタッチパネル。
【請求項４】
前記第１電極は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）のうち何れか一つを含んでなる請求項１に記載のタッチパネル。
【請求項５】
前記第１電極は、銀塩乳剤層を露光／現像して形成された金属銀からなる請求項１に記載のタッチパネル。
【請求項６】
前記第２電極は、伝導性高分子または金属酸化物からなる請求項１に記載のタッチパネル。
【請求項７】
前記第２電極は、ポリ−３，４−エチレンジオキシチオフェン／ポリスチレンスルホネート（ＰＥＤＯＴ／ＰＳＳ）、ポリアニリン、ポリアセンチレンまたはポリフェニレンビニレンのうち何れか一つを含んでなる請求項１に記載のタッチパネル。
【請求項８】
前記第２電極は、インジウム−スズ酸化物（Ｉｎｄｉｕｍ  Ｔｉｎ  Ｏｘｉｄｅ）を含む請求項１に記載のタッチパネル。
【請求項９】
前記カラーフィルタ上に形成されるオーバーコート層をさらに含み、前記第２電極は前記オーバーコート層上に形成される請求項１に記載のタッチパネル。
【請求項１０】
（ａ）基板を準備する段階と、
（ｂ）前記基板上に画素領域が定義されるようにブラックマトリックスを形成する段階と、
（ｃ）前記ブラックマトリックス上に第１電極を形成する段階と、
（ｄ）前記基板上の前記画素領域にカラーフィルタ層を形成する段階と、
（ｅ）前記カラーフィルタ層上に第２電極を形成する段階と、を含むタッチパネルの製造方法。
【請求項１１】
前記（ｃ）段階は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）のうち何れか一つを含む金属を用いて、メッキまたは蒸着工程により前記第１電極を形成する段階である請求項１０に記載のタッチパネルの製造方法。
【請求項１２】
前記（ｃ）段階は、銀塩乳剤層を露光／現像して前記第１電極を形成する段階である請求項１０に記載のタッチパネルの製造方法。
【請求項１３】
前記（ｃ）段階は、前記第１電極を細線に形成する段階である請求項１０に記載のタッチパネルの製造方法。
【請求項１４】
前記（ｅ）段階は、ポリ−３，４−エチレンジオキシチオフェン／ポリスチレンスルホネート（ＰＥＤＯＴ／ＰＳＳ）、ポリアニリン、ポリアセンチレンまたはポリフェニレンビニレンのうち何れか一つを含む伝導性高分子を用いて、乾式工程、湿式工程またはダイレクト（ｄｉｒｅｃｔ）パターニング工程により前記第２電極を形成する段階である請求項１０に記載のタッチパネルの製造方法。
【請求項１５】
前記（ｅ）段階は、インジウム−スズ酸化物（Ｉｎｄｉｕｍ  Ｔｉｎ  Ｏｘｉｄｅ）を含む金属酸化物を用いて、乾式工程、湿式工程またはダイレクト（ｄｉｒｅｃｔ）パターニング工程により前記第２電極を形成する段階である請求項１０に記載のタッチパネルの製造方法。
【請求項１６】
前記（ｅ）段階は、前記第２電極を面状に形成する段階である請求項１０に記載のタッチパネルの製造方法。
【請求項１７】
前記（ｄ）段階の後に、前記カラーフィルタ層上にオーバーコート層を形成する段階をさらに含む請求項１０に記載のタッチパネルの製造方法。
【発明の詳細な説明】
【技術分野】
【０００１】
本発明は、タッチパネル及びその製造方法に関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
タッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在もっとも幅広い分野で用いられている方式は、抵抗膜方式タッチパネル及び静電容量方式タッチパネルである。
【０００７】
一方、従来技術によるタッチパネルは、検知電極をＩＴＯ（Ｉｎｄｉｕｍ  Ｔｉｎ  Ｏｘｉｄｅ；インジウム−スズ酸化物）で形成する。しかし、ＩＴＯの場合、優れた電気伝導度を有するが、その原料であるインジウム（Ｉｎｄｉｕｍ）は、希土類金属で高価であり、今後１０年以内に枯渇が予想されているため、需給が円滑でないという欠点がある。
【０００８】
このような理由から、特許文献１に開示されたように、金属を用いて電極を形成するための研究が活発に行われている。金属からなる電極は、ＩＴＯに比べ優れた電気伝導度を有しており、金属の需給が円滑であるという長所を有する。しかし、このようなタッチパネルは、電極が視覚的に認識されたり、または外部から光が電極に照射される際に電極でギラツキが発生して、タッチパネルの視認性が悪くなるという問題がある。
【０００９】
また、従来のタッチパネルの構造は、別に製作されて、ディスプレイ装置、例えば、液晶表示装置（Ｌｉｑｕｉｄ  Ｃｒｙｓｔａｌ  Ｄｉｓｐｌａｙ；ＬＣＤ）の前面に付着されて用いられることが一般的である。
【００１０】
しかし、この場合、タッチパネルの構造が適用される機器を薄く製作することが困難であり、タッチパネルを別に製作して液晶表示装置に組み立てる工程が必要であるため、製造の便宜性及び製造コストの点で欠点を有する。
【先行技術文献】
【特許文献】
【００１１】
【特許文献１】韓国登録特許第１０−１１１１５６５号公報
【発明の概要】
【発明が解決しようとする課題】
【００１２】
本発明は上記の従来技術の問題点を解決するためのものであって、本発明の一側面は、タッチパネルの構造に含まれる金属からなる電極が外部から視覚的に認識されないタッチパネル及びその製造方法を提供することを目的とする。
【００１３】
また、本発明では、タッチパネルの構造が適用される機器の薄型化のために、液晶表示装置のカラーフィルタ基板と一体化されたタッチパネル及びその製造方法を提供することを目的とする。
【課題を解決するための手段】
【００１４】
本発明の実施例によるタッチパネルは、基板と、前記基板上に形成され、画素領域を定義するブラックマトリックスと、前記ブラックマトリックス上に形成される第１電極と、前記基板上の前記画素領域に形成されるカラーフィルタ層と、前記カラーフィルタ層上に形成される第２電極と、を含む。
【００１５】
本発明の実施例によるタッチパネルにおいて、前記第１電極は、細線に形成されることが好ましい。
【００１６】
本発明の実施例によるタッチパネルにおいて、前記第２電極は、面状に形成されることが好ましい。
【００１７】
本発明の実施例によるタッチパネルにおいて、前記第１電極は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）のうち何れか一つを含んでなることが好ましい。
【００１８】
本発明の実施例によるタッチパネルにおいて、前記第１電極は、銀塩乳剤層を露光／現像して形成された金属銀からなることが好ましい。
【００１９】
本発明の実施例によるタッチパネルにおいて、前記第２電極は、伝導性高分子または金属酸化物からなることが好ましい。
【００２０】
本発明の実施例によるタッチパネルにおいて、前記第２電極は、ポリ−３，４−エチレンジオキシチオフェン／ポリスチレンスルホネート（ＰＥＤＯＴ／ＰＳＳ）、ポリアニリン、ポリアセンチレンまたはポリフェニレンビニレンのうち何れか一つを含んでなることが好ましい。
【００２１】
本発明の実施例によるタッチパネルにおいて、前記第２電極は、インジウム−スズ酸化物（Ｉｎｄｉｕｍ  Ｔｉｎ  Ｏｘｉｄｅ）を含むことが好ましい。
【００２２】
本発明の実施例によるタッチパネルは、前記カラーフィルタ上に形成されるオーバーコート層をさらに含み、前記第２電極は前記オーバーコート層上に形成されることが好ましい。
【００２３】
本発明の実施例によるタッチパネルの製造方法は、（ａ）基板を準備する段階と、（ｂ）前記基板上に画素領域が定義されるようにブラックマトリックスを形成する段階と、（ｃ）前記ブラックマトリックス上に第１電極を形成する段階と、（ｄ）前記基板上の前記画素領域にカラーフィルタ層を形成する段階と、（ｅ）前記カラーフィルタ層上に第２電極を形成する段階と、を含む。
【００２４】
本発明の実施例によるタッチパネルの製造方法において、前記（ｃ）段階は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）のうち何れか一つを含む金属を用いて、メッキまたは蒸着工程により前記第１電極を形成する段階であることが好ましい。
【００２５】
本発明の実施例によるタッチパネルの製造方法において、前記（ｃ）段階は、銀塩乳剤層を露光／現像して前記第１電極を形成する段階であることが好ましい。
【００２６】
本発明の実施例によるタッチパネルの製造方法において、前記（ｃ）段階は、前記第１電極を細線に形成する段階であることが好ましい。
【００２７】
本発明の実施例によるタッチパネルの製造方法において、前記（ｅ）段階は、ポリ−３，４−エチレンジオキシチオフェン／ポリスチレンスルホネート（ＰＥＤＯＴ／ＰＳＳ）、ポリアニリン、ポリアセンチレンまたはポリフェニレンビニレンのうち何れか一つを含む伝導性高分子を用いて、乾式工程、湿式工程またはダイレクト（ｄｉｒｅｃｔ）パターニング工程により前記第２電極を形成する段階であることが好ましい。
【００２８】
本発明の実施例によるタッチパネルの製造方法において、前記（ｅ）段階は、インジウム−スズ酸化物（Ｉｎｄｉｕｍ  Ｔｉｎ  Ｏｘｉｄｅ）を含む金属酸化物を用いて、乾式工程、湿式工程またはダイレクト（ｄｉｒｅｃｔ）パターニング工程により前記第２電極を形成する段階であることが好ましい。
【００２９】
本発明の実施例によるタッチパネルの製造方法において、前記（ｅ）段階は、前記第２電極を面状に形成する段階であることが好ましい。
【００３０】
本発明の実施例によるタッチパネルの製造方法において、前記（ｄ）段階の後に、前記カラーフィルタ層上にオーバーコート層を形成する段階をさらに含むことが好ましい。
【発明の効果】
【００３１】
本発明によると、第１電極がブラックマトリックスによって覆われるため、モアレ現象を防止することができる。また、第１電極が金属材質からなる場合にも、外部から視覚的に認識されないだけでなく、第１電極での鏡面現象も防止されるため、タッチパネルの視認性を大きく向上することができる。
【００３２】
さらには、第２電極が面状に形成されることにより、液晶表示装置から伝達されるノイズを効果的に遮断する利点が提供される。
【図面の簡単な説明】
【００３３】
【図１】本発明の実施例によるタッチパネルを示した断面図である。
【図２】図１に図示されたタッチパネルの平面図である。
【図３】図１に図示されたタッチパネルの製造工程図である。
【図４】図１に図示されたタッチパネルの製造工程図である。
【図５】図１に図示されたタッチパネルの製造工程図である。
【図６】図１に図示されたタッチパネルの製造工程図である。
【図７】図１に図示されたタッチパネルの製造工程図である。
【発明を実施するための形態】
【００３４】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３５】
以下、添付図面を参照して、本発明の好ましい実施例を詳細に説明する。
【００３６】
図１は、本発明の実施例によるタッチパネルを示した断面図であり、図２は、図１に図示されたタッチパネルの平面図である。また、図３から図７は、図１に図示されたタッチパネルの製造工程図である。
【００３７】
本発明の一実施例によるタッチパネルは、基板１００と、前記基板１００上に形成され、画素領域１０１を定義するブラックマトリックス１１０と、前記ブラックマトリックス１１０上に形成される第１電極１２０と、前記基板１００上の前記画素領域１０１に形成されるカラーフィルタ層１３０と、前記カラーフィルタ層１３０上に形成される第２電極１５０と、を含む（図１及び図２参照）。
【００３８】
本実施例によるタッチパネルは、薄膜トランジスタアレイ、カラーフィルタアレイ及び前記アレイの間に満たされる液晶を含んで構成される液晶表示装置（不図示）の構成のうちカラーフィルタアレイと一体化される。従って、本実施例に含まれる基板１００は、前記カラーフィルタアレイに含まれる基板１００を意味する。
【００３９】
このような基板１００は、光の透過が可能であるように透明な絶縁材質からなることができ、具体的な一例として、ガラス（ｇｌａｓｓ）材質からなることができる。
【００４０】
ブラックマトリックス１１０は、基板１００上に形成されて基板１００上で画素領域１０１を定義し、光漏れ現象を防止するとともに、隣接した画素領域１０１の間の光干渉を防止する役割を遂行する。
【００４１】
第１電極１２０及び第２電極１５０は、ユーザがタッチする際に信号を発生させて、コントローラ（不図示）でタッチ座標を認識できるようにする役割を遂行する。
【００４２】
第１電極１２０は、ブラックマトリックス１１０上に形成される。具体的には、第１電極１２０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）から選択された何れか一つまたはこれらの組合せからなることができる。第１電極１２０は、前記材質で構成されて、メッキ工程や蒸着工程により、ブラックマトリックス１１０上に形成させることができる。この際、第１電極１２０は、電気伝導性に優れた上記の金属の特性上、微細な線幅を有する細線に形成させることができる。第１電極１２０は、上記の金属の他にも銀塩乳剤層を露光／現像して形成された金属銀で形成させることもできる。
【００４３】
第２電極１５０は、カラーフィルタ層１３０上に形成されるものであり、第２電極１５０の説明に先立ち、カラーフィルタ層１３０を先に説明する。
【００４４】
カラーフィルタ層１３０は、液晶表示装置に含まれる一般的なカラーフィルタ層であり、赤色（Ｒ）、緑色（Ｇ）、青色（Ｂ）を具現するサブピクセル１３１、１３２、１３３を含んでなることができる。このようなサブピクセル１３１、１３２、１３３は、ブラックマトリックス１１０によって区画される基板１００上の画素領域１０１に形成される。この際、サブピクセル１３１、１３２、１３３は、ブラックマトリックス１１０及び第１電極１２０を覆うように形成させることができる。
【００４５】
第２電極１５０は、このように形成されたカラーフィルタ層１３０上に直接形成されてもよく、またはカラーフィルタ層１３０上に形成されるオーバーコート層１４０上に形成されてもよい。
【００４６】
オーバーコート層１４０は、カラーフィルタ層１３０上に平坦面を形成するとともに、カラーフィルタ層１３０を外部環境から保護する機能を遂行する。
【００４７】
第２電極１５０は、上記したように、カラーフィルタ層１３０上に直接形成させるか、またはオーバーコート層１４０上に形成させることができる。第２電極１５０は、第１電極１２０と同様に、銅（Ｃｕ）、アルミニウム（Ａｌ）、金（Ａｕ）、銀（Ａｇ）、チタン（Ｔｉ）、パラジウム（Ｐｄ）、クロム（Ｃｒ）から選択された何れか一つまたはこれらの組合せからなることができる。または、銀塩乳剤層を露光／現像して形成された金属銀で形成させることもできる。
【００４８】
また、第２電極１５０は、伝導性高分子または金属酸化物で形成させることもできる。
【００４９】
ここで、伝導性高分子は、優れた柔軟性を有し、コーティング工程が単純である。伝導性高分子は、ポリ−３，４−エチレンジオキシチオフェン／ポリスチレンスルホネート（ＰＥＤＯＴ／ＰＳＳ）、ポリアニリン、ポリアセンチレンまたはポリフェニレンビニレンを含んでなることができる。
【００５０】
また、金属酸化物は、インジウム−スズ酸化物（Ｉｎｄｉｕｍ  Ｔｉｎ  Ｏｘｉｄｅ）からなることができる。
【００５１】
伝導性高分子または金属酸化物を用いて形成される第２電極１５０は、乾式工程、湿式工程またはダイレクト（ｄｉｒｅｃｔ）パターニング工程により形成させることができる。ここで、乾式工程は、スパッタリング（Ｓｐｕｔｔｅｒｉｎｇ）、蒸着（Ｅｖａｐｏｒａｔｉｏｎ）などを意味し、湿式工程は、ディップコーティング（Ｄｉｐ  ｃｏａｔｉｎｇ）、スピンコーティング（Ｓｐｉｎ  ｃｏａｔｉｎｇ）、ロールコーティング（Ｒｏｌｌ  ｃｏａｔｉｎｇ）、スプレーコーティング（Ｓｐｒａｙ  ｃｏａｔｉｎｇ）などを意味し、ダイレクトパターニング工程は、スクリーン印刷法（Ｓｃｒｅｅｎ  Ｐｒｉｎｔｉｎｇ）、グラビア印刷法（Ｇｒａｖｕｒｅ  Ｐｒｉｎｔｉｎｇ）、インクジェット印刷法（Ｉｎｋｊｅｔ  Ｐｒｉｎｔｉｎｇ）などを意味する。
【００５２】
この際、第２電極１５０は、第１電極１２０が細線に形成させることと異なって、面状に形成させることができる。第２電極１５０が面状に形成されると、第２電極１５０は、液晶表示装置から発生するノイズを効果的に遮断することができるため、ＥＭＩ（Ｅｌｅｃｔｒｏ  Ｍａｇｎｅｔｉｃ  Ｉｎｔｅｒｆｅｒｅｎｃｅ）が発生することを防止することができる。
【００５３】
一方、本実施例の第１電極１２０は、ブラックマトリックス１１０上に形成されるため、図２に図示されたように、ブラックマトリックス１１０によって覆われて外部から認識されない。従って、本実施例によるタッチパネルは、モアレ現象が防止され、視認性を大きく向上することができる。
【００５４】
以下、上述の本実施例によるタッチパネルの製造方法を、図３から図７を参照して、説明する。但し、以上で説明された内容と重複される内容は省略する。
【００５５】
本実施例によるタッチパネルの製造方法は、（ａ）基板１００を準備する段階と、（ｂ）前記基板１００上に画素領域１０１が定義されるようにブラックマトリックス１１０を形成する段階と、（ｃ）前記ブラックマトリックス１１０上に第１電極１２０を形成する段階と、（ｄ）前記基板１００上の前記画素領域１０１にカラーフィルタ層１３０を形成する段階と、（ｅ）前記カラーフィルタ層１３０上に第２電極１５０を形成する段階と、を含む。
【００５６】
（ａ）段階は、図３に図示されたように、基板１００を準備する段階である。基板１００は、上述したようにカラーフィルタアレイに含まれる基板であり、透明な絶縁材質からなることができる。
【００５７】
（ｂ）段階は、図４に図示されたように、基板１００上にブラックマトリックス１１０を形成する段階である。ブラックマトリックス１１０は、例えば、ブラック顔料を含む有機物を基板１００上に全面蒸着した後、フォトリソグラフィ工程によって形成するなど、公知された様々な方法により、基板１００上に形成することができる。
【００５８】
（ｃ）段階は、図５に図示されたように、ブラックマトリックス１１０上に第１電極１２０を形成する段階である。第１電極１２０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）から選択された何れか一つまたはこれらの組合せからなることができる。第１電極１２０は、前記材質で構成され、メッキ工程や蒸着工程によりブラックマトリックス１１０上に形成させることができる。この際、第１電極１２０は、微細な線幅を有する細線に形成させることができる。また、第１電極１２０は、上記の金属の他にも銀塩乳剤層を露光／現像して形成された金属銀で形成させることもできる。
【００５９】
（ｄ）段階は、図６に図示されたように、基板１００上の画素領域１０１にカラーフィルタ層１３０を形成する段階である。カラーフィルタ層１３０は、赤色（Ｒ）、緑色（Ｇ）、青色（Ｂ）のサブピクセル１３１、１３２、１３３を含むことができ、このようなサブピクセル１３１、１３２、１３３は、ブラックマトリックス１１０によって区画される基板１００上の画素領域１０１に赤色（Ｒ）、緑色（Ｇ）、青色（Ｂ）の感光剤を露光／現像する方法によって形成させることができる。この際、サブピクセル１３１、１３２、１３３は、ブラックマトリックス１１０及び第１電極１２０を覆うように形成させることができる。カラーフィルタ層１３０は、この他にも公知された様々な方法により形成させることができる。
【００６０】
本実施例によるタッチパネルの製造方法は、前記（ｄ）段階の後に、カラーフィルタ層１３０上に第２電極１５０を直接形成する（ｅ）段階を行うことができる。または、本実施例によるタッチパネルの製造方法は、前記（ｄ）段階の後、前記（ｅ）段階の前に、カラーフィルタ層１３０上にオーバーコート層１４０を形成する段階をさらに含むことができる。
【００６１】
オーバーコート層１４０は、カラーフィルタ層１３０の露出面に平坦面を形成するとともに、カラーフィルタ層１３０を保護する機能を遂行することができる。
【００６２】
（ｅ）段階は、カラーフィルタ層１３０上に第２電極１５０を形成する段階であることができ、または本実施例によるタッチパネルの製造方法が上記したようにオーバーコート層１４０を形成する段階をさらに含む場合には、図７に図示されたように、オーバーコート層１４０上に第２電極１５０を形成する段階であることができる。
【００６３】
第２電極１５０は、第１電極１２０と同一の材質を用いて形成されてもよく、または第１電極１２０と異なって伝導性高分子または金属酸化物を用いて形成されてもよい。第２電極１５０が伝導性高分子または金属酸化物からなる場合には、上述の乾式工程、湿式工程またはダイレクト（ｄｉｒｅｃｔ）パターニング工程により形成させることができ、この際、第２電極１５０は、細線でなく面状に形成させることができる。
【００６４】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００６５】
本発明の単純な変形乃至変更はいずれも本発明の領域に属するものであり、本発明の具体的な保護範囲は添付の特許請求の範囲により明確になるであろう。
【産業上の利用可能性】
【００６６】
本発明は、電極が外部から視覚的に認識されないとともに、液晶表示装置のカラーフィルタ基板と一体化されたタッチパネル及びその製造方法に適用可能である。
【符号の説明】
【００６７】
１００  基板
１０１  画素領域
１１０  ブラックマトリックス
１２０  第１電極
１３０  カラーフィルタ層
１３１、１３２、１３３  サブピクセル
１４０  オーバーコート層
１５０  第２電極
【図１】
2014038582.tif 000003
【図２】
2014038582.tif 000004
【図３】
2014038582.tif 000005
【図４】
2014038582.tif 000006
【図５】
2014038582.tif 000007
【図６】
2014038582.tif 000008
【図７】
2014038582.tif 000009